FR 2829708 A1 20030321 FR 0112048 A 20010918 DISPERSANTS A EFFET TAMPON POUR BASES ET COMPOSITIONS DE PEINTURE La présente invention concerne le secteur technique des compositions pigmentaires et notamment des compositions pigmentaires pour peintures aqueuses et compositions analogues en phase aqueuse, et encore plus précisément les bases pigmentaires pour peinture et plus particulièrement le domaine des dispersants adaptés à ces bases et compositions. On connaît dans le domaine technique considéré de nombreux dispersants, comme des polyacrylates, que l'on ajoute à un milieu aqueux ou à de l'eau, et qui développent un effet tampon très limité. Il est connu que le pH croît significativement dès les faibles concentrations de l'ordre de 1 g/l en dispersant acrylique totalement neutralisé, avec un pic à environ 9,5-10, puis diminue progressivement lorsque la concentration augmente pour se stabiliser à un pH d'environ 8 pour une concentration de l'ordre de 400 g/1. Dans la plupart des applications industrielles, cette caractéristique inhérente ne pose pas de problème sérieux. Un problème sérieux se pose par contre lorsque que l'on emploie de tels agents dispersants dans des peintures aqueuses et compositions pigmentaires en phase aqueuse. En effet, le dispersant, qui est donc généralement un polymère du type acrylique, comme un polyacrylate, est alors fortement dilué . Sa concentration usuelle par rapport à l'eau se trouve dans la gamme de 2 g/l à 4 g/l en produit sec. Or, il est bien connu que les peintures sont constituées notamment de latex (polymères de type esters en particulier) qui peuvent subir une hydrolyse si le pH atteint une valeur de l'ordre de 9,5 à 10 environ. Un problème tout à fait spécifique aux bases et aux compositions pour peintures aqueuses et compositions analogues en phase aqueuse à base de latex contenant des esters se pose donc lorsque l'on emploie des dispersants du type mentionné. De plus, les bases ou compositions pour peintures contiennent des charges, comme du carbonate de calcium, du kaolin, du TiOz et analogues bien connus présentant des pH proches de la neutralité (pH autour de 7), et le dispersant fortement dilué présente des difficultés à s'adsorber correctement sur la surface de ces particules, alors que cela est l'un de ses principaux mécanismes d'action. Cela peut se traduire globalement par deux conséquences importantes et qui ont toujours posé problème à l'utilisateur final, d'une part le problème d'une dérive viscosimétrique (augmentation de viscosité le plus souvent) dans le temps, de la base ou composition au stockage, et d'autre part celui d'une résistance du film sec à l'abrasion humide, encore dénommée tenue à l'eau , diminuée. Le brevet DE 197 43 841 (BK) concerne le même problème que celui résolu par la présente invention mais apporte une solution qui, comme on le verra ci-dessous, est totalement différente de celle apportée par l'invention. Selon ce document, on propose un copolymère de l'anhydride maléique avec du diisobutylène associé au moment de la formulation avec du polyphosphate, ce qui est totalement différent de ce qui sera proposé ci-dessous. Le brevet FR 2 765 495 (Synthron) décrit un agent dispersant essentiellement employé pour le secteur de la fabrication du papier, et qui est formé d'un polymère cationique comme dispersant et d'une molécule organophosphorée. Selon ce document, le but est d'augmenter l'efficacité du dispersant. Le problème visé n'est donc pas celui de l'invention. De plus, on ne rencontre pas dans les sauces et pâtes de fabrication du papier de problèmes liés à l'augmentation du pH. Par ailleurs, l'invention n'emploie pas de polymères cationiques. On connaît encore les publications scientifiques suivantes : Methods in enzymology , 1982, vol. 87, pages 405 et suivantes décrit les caractéristiques générales concernant les tampons ainsi que leurs domaines d'efficacité. Colourage (Kamat et Borkar), janvier 1993, pages 19 et suivantes indique que, dans le domaine du textile, les bains de teinture doivent présenter un pH strictement contrôlé, afin d'améliorer l'accrochage des colorants sur les tissus. Plusieurs tampons sont étudiés dans cette publication, afin de sélectionner celui ou ceux conduisant à une meilleure réactivité de la teinture sur le textile. Paint & Ink International , mai/juin 1997, pages 18 et suivantes décrit l'emploi des produits utilisés dans le brevet allemand BK précité DE 197 43 841. Le dispersant est un polyacrylate auquel on associe, lors de la formulation, un produit Calgon du type hexamétaphosphate qui agit comme un co-dispersant améliorant la résistante à l'abrasion humide. Il s'agit donc d'un mélange de deux dispersants. Ceci confirme d'ailleurs l'analyse ci-dessus du brevet DE 197 43 841. En résumé sur l'art antérieur, on connaît naturellement un grand nombre de tampons qui sont utilisés dans de très nombreuses industries mais on n'a jamais décrit ni suggéré l'emploi de dispersants préalablement combinés, d'une quelconque manière, à un composé présentant des propriétés spécifiques de tampon pour résoudre les problèmes spécifiques précités, liés à l'application dans le domaine des peintures aqueuses et compositions analogues en phase aqueuse. On définit comme composé présentant des propriétés spécifiques de tampon tout composé organique ou minéral dont l'introduction, dès les faibles concentrations par rapport à l'eau à savoir des concentrations par rapport à l'eau de l'ordre 10 ppm dans la phase continue aqueuse de la composition, a pour propriété de stabiliser le pH de ladite phase. Notamment, aucun élément de l'art antérieur ne s'est posé le problème de la dilution forte d'un dispersant de type polyacrylate. Il existe donc un besoin important et reconnu pour améliorer le comportement d'un dispersant dans une phase continue lorsque ledit dispersant est fortement dilué. L'invention vise donc à proposer des bases blanches et/ou des compositions pigmentaires aqueuses pour peinture (que désormais nous désignerons par simplicité, y compris dans les revendications, compositions ), contenant au moins un dispersant à effet tampon ou un système dispersant/tampon (que désormais nous désignerons par simplicité dispersant tampon ). L'invention concerne également ces dispersants tampon dont le choix spécifique et la quantité introduite permet de régler, au mieux et au plus juste, le pH du milieu pour l'application concernée. Les bases blanches contiennent, comme le sait l'homme du métier, des charges comme des carbonates, notamment de calcium, un oxyde de titane Tirs, du kaolin, et charges analogues bien connues, utilisables selon l'invention. La présente invention concerne donc des dispersants tampons pour compositions et bases pour peintures aqueuses et compositions pigmentaires en phase aqueuse analogues aux peintures (ci-après peintures ) caractérisés en ce qu'ils consistent en, ou comprennent, un dispersant hydrosoluble partiellement ou totalement neutralisé homopolymère de l'acide acrylique ou méthacrylique ou copolymère de l'acide acrylique ou méthacrylique avec au moins un autre monomère éthylénique insaturé, seul ou en mélange, combiné à un composé possédant des propriétés spécifiques de tampon. Cet autre monomère éthylénique insaturé est choisi parmi l'acide itaconique, l'acide crotonique, l'acide fumarique, l'anhydride maléique et/ou l'acide 2-acrylamido-2méthyl-1-propane sulfonique sous forme acide ou partiellement neutralisée, l'acide allylsulfonique, l'acide méthallylsulfonique, l'acide allyloxybenzène sulfonique, l'acide méthallyloxybenzène sulfonique, l'acide 2-hydroxy-3- (2-propényloxy) propane sulfonique, l'acide 2-méthyl-2-propène-l-sulfonique, l'acide éthylène sulfonique, l'acide propène sulfonique, l'acide 2-méthyl sulfonique, l'acide styrène sulfonique et/ou ses sels, l'acide vinyl sulfonique, le méthallylsulfonate de sodium, l'acrylate ou méthacrylate de sulfopropyle, le sulfométhylacrylamide, le sulfométhylméthacrylamide ou encore parmi l'acrylamide, le méthylacrylamide, les esters des acides acrylique ou méthacrylique tels que notamment l'acrylate d'éthyle, l'acrylate de butyle, le méthacrylate de méthyle, le phosphate d'acrylate ou méthacrylate d'éthylène ou propylène glycol ou bien encore parmi la vinylpyrrolidone, le vinylcaprolactame, l'isobutylène, le diisobutylène, l'acétate de vinyle, le styrène, l'alphaméthylstyrène, le vinylméthyléther, les allyliques tels que notamment l'allylamine et ses dérivés. Plus particulièrement, les dispersants tampons, selon l'invention, pour compositions et bases pour peintures aqueuses et compositions pigmentaires en phase aqueuse analogues aux peintures sont caractérisés en ce que le composé possédant des propriétés spécifiques de tampon est un composé organique ou minéral dont l'introduction, aussi bien dès les faibles concentrations par rapport à l'eau à savoir des concentrations par rapport à l'eau de l'ordre 10 ppm dans la phase continue aqueuse de la composition que pour des concentrations pouvant atteindre 50 % en poids sec, a pour propriété de stabiliser le pH de ladite phase. Selon un mode de réalisation préféré, ledit composé possédant des propriétés spécifiques de tampon est choisi de manière à régler au mieux et au plus juste, le pH du milieu pour l'application concernée. De manière encore plus particulière, les dispersants tampons, selon l'invention, sont caractérisés en ce que le composé possédant des propriétés spécifiques de tampon est un sel ou un acide sélectionné pour ses propriétés de tampon. Selon un mode de réalisation préféré, ledit composé possédant des propriétés spécifiques de tampon est choisi parmi les acides faibles neutralisés ou non de pKa Selon encore un mode de réalisation préféré, ledit composé possédant des propriétés spécifiques de tampon est choisi parmi les acides succinique (pKa = 5,28), citrique (pKa = 5,80), 3,3 diméthylglutarique (pKa = 6,01), N- (2-acétamido) imino-diacétique (pKa = 6,62), phosphorique (pKa = 6, 84), N, N- bis (2-hydroxyéthyl)-2-amino éthane sulfonique encore noté BES (pKa = 6, 98), 3- (N-bis (hydroxyméthyl) méthylamino)-2 hydroxypropane sulfonique encore noté DIPSO (pKa = 7, 42), 3- (N- (trishydroxyméthyl) méthylamino)-2 hydroxypropane sulfonique encore noté TAPSO (pKa = 7,49) et N tris (hydroxyméthyl) méthyl glycine (pKa = 7,92), ainsi que parmi leurs sels correspondants. Les produits et les valeurs sont décrits dans la publication précitée Methods in Enzymology , page 413. Selon un mode de réalisation préféré, le contre-ion du dispersant homopolymère ou copolymère est choisi parmi le sodium, le potassium, l'ammonium ou une amine, le magnésium ou le calcium. Ledit contre-ion est de préférence le sodium, le potassium ou l'ammonium. Dans l'art antérieur, s'agissant des dispersants de type polyacrylates, il est connu qu'ils sont efficaces comme dispersants lorsqu'ils se trouvent à l'état dissocié. Pour cela, il faut donc qu'ils soient neutralisés. Ceci implique l'emploi d'un alcali pour amener le pH de neutralisation à une valeur comprise entre environ 7 et environ 10. A un tel pH, les dispersants polyacrylate sont en effet bien dissociés. Il est cependant démontré et bien connu qu'ils sont moins chimisorbables c'est-à-dire qu'ils ne réagissent ou n'interagissent pas favorablement avec les surfaces des particules minérales. Dans cet état, si l'on opère une dilution forte du dispersant dans une composition pour peinture, on observe inévitablement le problème dont l'industrie ne s'était pas préoccupée, ou n'avait pas réellement identifié la raison, et que résout l'invention. Il est surprenant, dans ces conditions, de constater que l'invention préconise l'ajout d'un composé possédant des propriétés spécifiques de tampon en combinaison avec un dispersant du type polyacrylate homopolymère ou copolymère tel que décrit ci-dessus. En effet, tout homme du métier comprend qu'un tel ajout va à l'encontre de la dissociation que l'on souhaite. L'invention est d'autant plus surprenante qu'il est bien connu qu'un sel hydrosoluble a un effet de poison dans une formulation de dispersant. On sait d'ailleurs à ce sujet qu'un sel est un très mauvais dispersant. L'invention concerne également l'utilisation de la combinaison, selon l'invention, d'un dispersant hydrosoluble partiellement ou totalement neutralisé homopolymère de l'acide acrylique ou méthacrylique avec au moins un autre monomère éthylénique insaturé, seul ou en mélange avec un composé possédant des propriétés spécifiques de tampon, comme dispersant tampon de compositions et bases pour peintures aqueuses et compositions pigmentaires en phase aqueuse analogues aux peintures. L'invention concerne enfin les compositions aqueuses (compositions pigmentaires et/ou bases blanches) caractérisées en ce qu'elles contiennent le composé dispersant tampon selon l'invention, et plus particulièrement en ce qu'elles contiennent de 0,05 % à 2 % en poids sec, et très particulièrement 0,10 % à 0,15 % en poids sec dudit composé dispersant tampon. D'autres caractéristiques et avantages de l'invention seront mieux compris à la lecture de la description qui va suivre, et des exemples non limitatifs ci-dessous. EXEMPLE 1 : Cet exemple a pour but de mettre en évidence les propriétés rhéologiques des échantillons stockés à température ambiante et de résistance à l'abrasion humide apportées par les agents dispersants tampon selon l'invention pour des formulations pour peinture, mates, sans solvant et à dosage constant. Ces formulations pour peintures comprennent les ingrédients et additifs listés dans la première partie du tableau 1 constitutifs de la base blanche, et que l'homme du métier reconnaîtra. Dans cette première partie du tableau 1 : - Le Natrosol TM 250 HBR est un épaississant cellulosique commercialisé par la société Aqualon. - Coatex TM P50 désigne un dispersant de type polyacrylate commercialisé par la société Coatex. - Tego Foamex 1488 désigne un agent anti-mousse commercialisé par la société Tego Chimie. - Le produit Mergal K6NTM désigne un agent biocide commercialisé par la société Troy. - Le produit Ti02 RHD2 est un oxyde de titane commercialisé par la société Elementis. - Le produit Omyacarb 5 est une charge fine connue du type CaC03 naturel, commercialisée par la société Omya. - Le produit Social P3 est une charge connue, du type CACAO3 synthétique encore appelé carbonate de calcium précipité, commercialisée par la société Solvay. - Le produit Mowilith LDM 1871 est un liant de type éthylène-vinylacétate commercialisé par la société Clariant. - Le produit AcrysolTM RM8W est un épaississant de type polyuréthanne commercialisé par la société Rohm & Haas. Pour chaque essai, on a préparé la formulation de peinture mate précitée dans laquelle il est ajouté l'agent dispersant tampon à tester. Puis, pour chacun des essais, on procède aux mesures des propriétés rhéologiques et résistance à l'abrasion humide de la formulation obtenue. Pour les propriétés rhéologiques, on va chercher à mesurer la viscosité ICI connue de l'homme du métier. Il s'agit de la mesure dite cône/plan qui représente ou permet d'appréhender la viscosité de la formulation lors de l'application sur un support. Lorsque l'on applique un cisaillement, c'est-à-dire notamment à l'application, une viscosité ICI qui augmente signifie que, en un seul passage, on applique une couche de peinture d'épaisseur plus grande. On mesurera également la viscosité Brookfield*, qui donne une indication de la viscosité à faible cisaillement, et donc des propriétés au stockage ou en pot , notamment de la stabilité en pot. A T = 0, il s'agira de la viscosité immédiate, à T = 24 h la viscosité est considérée comme suffisamment stabilisée et jusqu'à un mois (T = 1 mois), on évaluera la stabilité au stockage ou en pot en comparant les viscosités Brookfield"obtenues après un mois aux viscosités Brookfield"obtenues après 24 heures. On mesurera également la résistance à l'abrasion humide AH , ou tenue à l'eau , selon la norme DIN 53 778, qui représente un essai d'usure sur un film de peinture appliqué sur un support. Le film est normalisé à 100 microns d'épaisseur à l'état sec, et l'essai est mené à l'aide d'une brosse calibrée. On mesure le nombre de cycles de brossage nécessaire pour atteindre un niveau d'usure également normalisé. L'ensemble des résultats est rassemblé dans le tableau 1 ci-après dans lequel les abréviations ont les significations suivantes : TAPSO : acide 3- (N- (trishydroxyméthyl) méthylamino)-2 hydroxypropane sulfonique DIPSO : acide 3- (N-bis (hydroxyéthyl) méthylamino)-2 hydroxypropane sulfonique BES : acide N, N- bis (2-hydroxyéthyl)-2 aminoéthane sulfonique Coatex TM P50 : art antérieur de référence, dispersant polyacrylate commercialisé par la société Coatex. L'eau est ajoutée selon la première partie du Tableau, et une quantité supplémentaire d'eau est ajoutée aux fins d'ajustement en bas de Tableau. Essai n 1 : Cet essai illustre l'art antérieur et met en oeuvre 0,12 % en poids sec du polyacrylate de sodium commercialisé par la société Coatex sous le nom de Coatex TM P50. Essai n 2 : Cet essai illustre l'invention et met en oeuvre 0,12 % en poids sec du dispersant tampon selon l'invention constitué de 30 % en poids sec d'acide phosphorique et de 70 % en poids sec du polyacrylate de sodium commercialisé par la société Coatex sous le nom de Coatex TM P50. Essai n 3 : Cet essai illustre l'invention et met en oeuvre 0,12 % en poids sec du dispersant tampon selon l'invention constitué de 0,5 % en poids sec de TAPSO et de 99,5 % en poids sec du polyacrylate de sodium commercialisé par la société Coatex sous le nom de Coatex"P50. Essai n 4 : Cet essai illustre l'invention et met en oeuvre 0,12 % en poids sec du dispersant tampon selon l'invention constitué de 2,4 % en poids sec de TAPSO et de 97,6 % en poids sec du polyacrylate de sodium commercialisé par la société Coatex sous le nom de Coatex"P50. Essai n 5 : Cet essai illustre l'invention et met en oeuvre 0,12 % en poids sec du dispersant tampon selon l'invention constitué de 0,5 % en poids sec de DIPSO et de 99,5 % en poids sec du polyacrylate de sodium commercialisé par la société Coatex sous le nom de Coatex TM P50. Essai n 6 : Cet essai illustre l'invention et met en oeuvre 0,12 % en poids sec du dispersant tampon selon l'invention constitué de 2,4 % en poids sec de DIPSO et de 97,6 % en poids sec du polyacrylate de sodium commercialisé par la société Coatex sous le nom de CoatexTMP50. Essai n 7 : Cet essai illustre l'invention et met en oeuvre 0,12 % en poids sec du dispersant tampon selon l'invention constitué de 0,5 % en poids sec d'acide citrique et de 99,5 % en poids sec du polyacrylate de sodium commercialisé par la société Coatex sous le nom de CoatexTMP50. Essai n 8 : Cet essai illustre l'invention et met en oeuvre 0,12 % en poids sec du dispersant tampon selon l'invention constitué de 2,4 % en poids sec d'acide citrique et de 97,6 % en poids sec du polyacrylate de sodium commercialisé par la société Coatex sous le nom de Coatex TM P50. Essai n 9 : Cet essai illustre l'invention et met en oeuvre 0,12 % en poids sec du dispersant tampon selon l'invention constitué de 0,5 % en poids sec de BES et de 99,5 % en poids sec du polyacrylate de sodium commercialisé par la société Coatex sous le nom de Coatex" P50. Essai n 10 : Cet essai illustre l'invention et met en oeuvre 0,12 % en poids sec du dispersant tampon selon l'invention constitué de 2,4 % en poids sec de BES et de 97,6 % en poids sec du polyacrylate de sodium commercialisé par la société Coatex sous le nom de Coatex" P50. TABLEAU 1 Art antérieur Invention Invention Invention Invention Invention Invention Invention Invention Invention Essa. n t 23456789 10 Eau (en g) 300 300 300 300 300 300 300 300 300 300 NaOH (en g) 0, 1 0, 1 0,1 0,1 0, 1 0,1 0, 1 0. 1 0,1 0,1 Natrosol 250 HBR (en g) 1, 5 1, 5 1,5 1,5 1, 5 1,5 1,5 1, 5 1,5 1,5 P50 (eng) 3 \ \ \ \ \ \ \ \ \ P50 + Acide phosphorique (70-30) (en 3 P50 + Tapso (99, 5-0, 5) (en g) 3 P50 + Tapso (97. 6-2, 4) (en g) \ \ \ 3 \ \ \ \ \ \ P50 + Dipso (99 5-0, 5) (en g) \ \ \ \ 3 \ \ \ \ \ P50 + Dipso (97, 6-2. 4) (en g) \ \ \ \ \ 3 \ \ \ \ P50 + Acide citrique (99, 5-0. 5) (eng) \ \ \ \ \ \ 3 \ \ \ P50 + Acide citrique(97,6-2,4)(en g) \ \ \ \ \ \ \ 3 \ \ P50 + BES (99, 5-0, 5) (en g) 3 P50 + BES (97, 6-2, 4) (en g) Mergal K6N (eng) 2 2 2 2 2 2 2 2 2 2 Tego Poamex 1488 (en g) 2 2 2 2 2 2 2 2 2 Ti02 RHD2 (en) 70 70 70 70 70 70 70 70 70 70 Socal P3 (en g) 200 200 200 200 200 200 200 200 200 200 Omyacarb 5 (en g) 310 310 310 310 310 310 310 310 310 310 NaOH (en g) 0,5 1 0,5 0,5 0,5 0,5 0,5 0,5 0,5 0,5 Mowilith LDM 1871 (en g) 70 70 70 70 70 70 70 70 70 70 Eau (en g) 25,9 25, 4 25,9 25,9 25, 9 25,9 25,9 25,9 25, 9 25,9 Acrysol RM8W (en g) 15 15 15 15 15 15 15 15 15 15 Total (g) 1000 1000 1000 1000 1000 1000 1000 1000 1000 1000 % Dispersant0, 12 0,12 0, 12 0,12 0,12 0, 12 0, 12 0, 12 0, 12 0, 12 ICI 1,2 1,2 1,1 1,1 1,1 1,2 1,2 1,2 1,1 1,2 T = 0 10 T/min 7000 8100 7700 7000 6700 8000 7200 7200 6500 7000 100 T/min 1450 1550 1550 1450 1450 1550 1550 1550 1450 1500 ICI 1,1 1 1,1 1. 1 1 1,1 1,1 1,1 1,1 1,1 T = 24 h 10 T/min 10300 10500 12200 10800 10300 10700 10400 10100 10200 10900 100 T/min 1950 2000 2100 2000 2000 2050 1950 2100 2000 2050 ICI 1 0,9 0,9 0,9 0,9 0, 9 0,9 0,9 1 1 T = 1 mois 10 T/min 22000 15200 21500 21600 21500 21200 20000 20800 21300 21500 (25. C) 100 T/min 3250 2600 3400 3200 3200 3300 3200 3150 3250 3250 AH (28 à temp. amblante) 390 460 400 420 450 420 430 450 430 470 La lecture du tableau 1 permet de voir que l'utilisation de dispersants tampon selon l'invention donne simultanément des propriétés rhéologiques et une résistance à l'abrasion humide meilleures que celle mettant en oeuvre un dispersant de l'art antérieur. De plus, on peut remarquer que le composé obtenu avec le BES est très efficace. EXEMPLE 2 : Cet exemple a pour but de mettre en évidence les propriétés rhéologiques des échantillons stockés à une température égale à 500C représentatifs d'un stockage de 6 mois à 25 C et de résistance à l'abrasion humide apportées par les agents dispersants tampon selon l'invention pour des formulations pour peinture, mates, sans solvant et à dosage constant. Ces formulations pour peintures comprennent les ingrédients et additifs listés dans la première partie du tableau 2 constitutifs de la base blanche, et que l'homme du métier reconnaîtra. Pour chaque essai, on a préparé la formulation de peinture mate précitée dans laquelle il est ajouté l'agent dispersant tampon à tester. Puis, pour chacun des essais, on procède aux mesures des propriétés rhéologiques et résistance à l'abrasion humide de la formulation obtenue. Pour les propriétés rhéologiques, on va chercher à mesurer la viscosité ICI connue de l'homme du métier et mesurée avec la même méthode et le même appareillage que ceux décrits dans l'exemple 1. On mesurera également la viscosité BrookfielT"obtenue après un mois de vieillissement accéléré par un effet de température. Ainsi, on laissera l'échantillon à 50 C pendant un mois, puis on le ramènera à 25 C juste avant la mesure. Un mois à 50 C représente sensiblement 6 mois de stockage à 25OC. On mesurera également la résistance à l'abrasion humide AH , ou tenue à l'eau , selon la norme DIN 53 778, avec la même méthode et le même appareillage que ceux décrits dans l'exemple 1. L'ensemble des résultats est rassemblé dans le tableau 2 ci-après dans lequel les abréviations ont la même signification que celle du tableau 1. Essai n 11 : Cet essai illustre l'art antérieur et met en oeuvre 0,12 % en poids sec du polyacrylate de sodium commercialisé par la société Coatex sous le nom de Coatex TM P50. Essai n 12 : Cet essai illustre l'invention et met en oeuvre 0,12 % en poids sec du dispersant tampon selon l'invention constitué de 0,5 % en poids sec d'acide phosphorique et de 99,5 % en poids sec du polyacrylate de sodium commercialisé par la société Coatex sous le nom de CoatexTM P50. Essai n 13 : Cet essai illustre l'invention et met en oeuvre 0,12 % en poids sec du dispersant tampon selon l'invention constitué de 0,5 % en poids sec de TAPSO et de 99,5 % en poids sec du polyacrylate de sodium commercialisé par la société Coatex sous le nom de CoatexTM P50. Essai n 14 : Cet essai illustre l'invention et met en oeuvre 0,12 % en poids sec du dispersant tampon selon l'invention constitué de 0,5 % en poids sec d'acide citrique et de 99,5 % en poids sec du polyacrylate de sodium commercialisé par la société Coatex sous le nom de Coatex TM P50. Essai n 15 : Cet essai illustre l'invention et met en oeuvre 0,12% en poids sec du dispersant tampon selon l'invention constitué de 0,5 % en poids sec d'acide succinique et de 99,5 % en poids sec du polyacrylate de sodium commercialisé par la société Coatex sous le nom de CoatexTM P50. Essai n 16 : Cet essai illustre l'invention et met en oeuvre 0,12 % en poids sec du dispersant tampon selon l'invention constitué de 0,5 % en poids sec de BES et de 99,5 % en poids sec du polyacrylate de sodium commercialisé par la société Coatex sous le nom de Coatex'^ P50. TABLEAU 2 Art antérieur Invention Invention Invention Invention Invention Essai nO 11 12 13 14 15 16 Eau (en g) 300 300 300 300 300 300 NaOH (en g) 0, 1 0, 1 0,1 0,1 0, 1 0,1 Natrosol 250 HBR (en g) 1,5 1,5 1,5 1,5 1,5 1,5 P50 (en g) 3 \ \ \ \ \ P50 + Acide phosphorique (99, 5-0, 5) (en g) \ 3 \ \ \ \ P50 + Tapso (99,5-0, 5) (en g) \ \ 3 \ \ \ P50+Acide citrique (99,5-0, 5) (en g) \ \ \ 3 \ \ P50+Acide succinique (99, 5-0, 5) (en g) 3 P50 + BES (99, 5-0, 5) (en g) \ \ \ \ \ 3 Mergal K6N (en g) 2 2 2 2 2 2 Tego Foamex 1488 (en g) 2 2 2 2 2 2 TiO2 RHD2(en g) 70 70 70 70 70 70 Socal P3 (en g) 200 200 200 200 200 200 Omyacarb 5 (en g) 310 310 310 310 310 310 NaOH (en g) 0,5 0,5 0,5 0,5 0,5 0,5 Mowilith LDM 1871 (en g) 70 70 70 70 70 70 Eau (en g) 25, 9 25,9 25,9 25,9 25,9 25,9 Acrysol RM8W (en g) 15 15 15 15 15 15 Total (g) 1000 1000 1000 1000 1000 1000 % Dispersant0, 12 0, 12 042 0, 12 0, 12 0,12 ICI 1 0, 8 0,9 0,9 0,9 0,9 T = 1 mois 10 T/min 33000 31000 27900 28900 27300 25000 (50 oc) 100 T/min 4550 4300 4000 3950 3850 3800 AH (28 j à temp. ambiante) 380 430 480 450 400 400 La lecture du tableau 2 permet de voir que l'utilisation de dispersants tampon selon l'invention donne simultanément des propriétés rhéologiques et une résistance à l'abrasion humide meilleures que celle mettant en oeuvre un dispersant de l'art antérieur. L'invention couvre également tous les modes de réalisation et toutes les applications qui seront directement accessibles à l'homme de métier à la lecture de la présente demande, de ses connaissances propres, et éventuellement d'essais simples de routine. REVENDICATIONS 1-Utilisation, comme dispersant tampon de compositions et bases pour peintures aqueuses et compositions pigmentaires en phase aqueuse analogues aux peintures, de la combinaison d'un composé possédant des propriétés spécifiques de tampon, avec un dispersant hydrosoluble partiellement ou totalement neutralisé qui est soit un homopolymère de l'acide acrylique ou méthacrylique soit un copolymère de l'acide acrylique ou méthacrylique avec au moins un autre monomère éthylénique insaturé, soit un mélange d'un homopolymère de l'acide acrylique ou méthacrylique avec un copolymère précité, caractérisée en ce que le composé possédant des propriétés spécifiques de tampon est un composé organique ou minéral dont l'introduction, aussi bien dès les faibles concentrations par rapport à l'eau à savoir des concentrations par rapport à l'eau de l'ordre 10 ppm dans la phase continue aqueuse de la composition que pour des concentrations pouvant atteindre 50 % en poids sec, a pour propriété de stabiliser le pH de ladite phase. 2-Utilisation, comme dispersant tampon de compositions et bases pour peintures aqueuses et compositions pigmentaires en phase aqueuse analogues aux peintures selon la revendication 1 caractérisée en ce que le composé possédant des propriétés spécifiques de tampon est un sel ou un acide sélectionné pour ses propriétés de tampon. 3-Utilisation, comme dispersant tampon de compositions et bases pour peintures aqueuses et compositions pigmentaires en phase aqueuse analogues aux peintures selon l'une quelconque des revendications 1 ou 2 caractérisée en ce que le composé possédant des propriétés spécifiques de tampon est choisi parmi les acides faibles neutralisés ou non de pKa 4-Utilisation, comme dispersant tampon de compositions et bases pour peintures aqueuses et compositions pigmentaires en phase aqueuse analogues aux peintures selon l'une quelconque des revendications 1 à 3 caractérisée en ce que le composé possédant des propriétés spécifiques de tampon est choisi parmi les acides succinique, citrique, 3,3 diméthylg1utarique, N- (2-acétamido) imino-diacétique, phosphorique, N, N- bis (2- hydroxyéthyl)-2-amino éthane sulfonique encore noté BES, 3- (N-bis (hydroxyméthyl) méthylamino)-2 hydroxypropane sulfonique encore noté DIPSO, 3- (N- (trishydroxyméthyl) méthylamino)-2 hydroxypropane sulfonique encore noté TAPSO et N tris (hydroxyméthyl) méthyl glycine ainsi que parmi leurs sels correspondants. 5-Utilisation, comme dispersant tampon de compositions et bases pour peintures aqueuses et compositions pigmentaires en phase aqueuse analogues aux peintures selon l'une quelconque des revendications 1 à 4 caractérisée en ce que le dispersant hydrosoluble partiellement ou totalement neutralisé est un homopolymère de l'acide acrylique ou méthacrylique. 6-Utilisation, comme dispersant tampon de compositions et bases pour peintures aqueuses et compositions pigmentaires en phase aqueuse analogues aux peintures selon l'une quelconque des revendications 1 à 4 caractérisée en ce que le dispersant hydrosoluble partiellement ou totalement neutralisé est un copolymère de l'acide acrylique ou méthacrylique avec au moins un autre monomère éthylénique insaturé. 7-Utilisation, comme dispersant tampon de compositions et bases pour peintures aqueuses et compositions pigmentaires en phase aqueuse analogues aux peintures selon la revendication 6 caractérisée en ce que le monomère éthylénique insaturé est choisi parmi l'acide itaconique, l'acide crotonique, l'acide fumarique, l'anhydride maléique et/ou l'acide 2-acrylamido-2-méthyl-l-propane sulfonique sous forme acide ou partiellement neutralisée, l'acide allylsulfonique, l'acide méthallylsulfonique, l'acide allyloxybenzène sulfonique, l'acide méthallyloxybenzène sulfonique, l'acide 2- hydroxy-3- (2-propényloxy) propane sulfonique, l'acide 2-méthyl-2-propène-l- sulfonique, l'acide éthylène sulfonique, l'acide propène sulfonique, l'acide 2-méthyl sulfonique, l'acide styrène sulfonique et/ou ses sels, l'acide vinyl sulfonique, le méthallylsulfonate de sodium, l'acrylate ou méthacrylate de sulfopropyle, le sulfométhylacrylamide, le sulfométhylméthacrylamide ou encore parmi l'acrylamide, le méthylacrylamide, les esters des acides acrylique ou méthacrylique tels que l'acrylate d'éthyle, l'acrylate de butyle, le méthacrylate de méthyle, le phosphate d'acrylate ou méthacrylate d'éthylène ou propylène glycol ou bien encore parmi la vinylpyrrolidone, le vinylcaprolactame, l'isobutylène, le diisobutylène, l'acétate de vinyle, le styrène, l'alphaméthylstyrène, le vinylméthyléther, les allyliques tels que l'allylamine et ses dérivés. 8-Utilisation, comme dispersant tampon de compositions et bases pour peintures aqueuses et compositions pigmentaires en phase aqueuse analogues aux peintures selon l'une quelconque des revendications 5 à 7 caractérisée en ce que le dispersant hydrosoluble partiellement ou totalement neutralisé est un mélange d'un homopolymère de l'acide acrylique ou méthacrylique avec un copolymère de l'acide acrylique ou méthacrylique avec au moins un autre monomère éthylénique insaturé selon la revendication 7. 9-Utilisation, comme dispersant tampon de compositions et bases pour peintures aqueuses et compositions pigmentaires en phase aqueuse analogues aux peintures selon l'une quelconque des revendications 1 à 8 caractérisée en ce que le contre-ion du dispersant homopolymère ou copolymère est choisi parmi le sodium, le potassium, l'ammonium ou une amine, le magnésium ou le calcium et préférentiellement choisi parmi le sodium, le potassium ou l'ammonium. 10-Dispersant tampon pour compositions et bases pour peintures aqueuses et compositions pigmentaires en phase aqueuse analogues aux peintures caractérisé en ce qu'il consiste en, ou comprend, un dispersant hydrosoluble partiellement ou totalement neutralisé homopolymère de l'acide acrylique ou méthacrylique ou copolymère de l'acide acrylique ou méthacrylique avec au moins un autre monomère éthylénique insaturé, homopolymère ou copolymère seul ou en mélange, combiné à un composé possédant des propriétés spécifiques de tampon. 11- Dispersant tampon pour compositions et bases pour peintures aqueuses et compositions pigmentaires en phase aqueuse analogues aux peintures selon la revendication 10 caractérisé en ce que le composé possédant des propriétés spécifiques de tampon est un composé organique ou minéral dont l'introduction, aussi bien dès les faibles concentrations par rapport à l'eau à savoir des concentrations par rapport à l'eau de l'ordre 10 ppm dans la phase continue aqueuse de la composition que pour des concentrations pouvant atteindre 50 % en poids sec, a pour propriété de stabiliser le pH de ladite phase. 12-Dispersant tampon pour compositions et bases pour peintures aqueuses et compositions pigmentaires en phase aqueuse analogues aux peintures selon l'une quelconque des revendications 10 ou 11 caractérisé en ce que le composé possédant des propriétés spécifiques de tampon est un sel ou un acide sélectionné pour ses propriétés de tampon. 13-Dispersant tampon pour compositions et bases pour peintures aqueuses et compositions pigmentaires en phase aqueuse analogues aux peintures selon l'une quelconque des revendications 10 à 12 caractérisé en ce que le composé possédant des propriétés spécifiques de tampon est choisi parmi les acides faibles neutralisés ou non de pKa 14-Dispersant tampon pour compositions et bases pour peintures aqueuses et compositions pigmentaires en phase aqueuse analogues aux peintures selon l'une quelconque des revendications 10 à 13 caractérisé en ce que le composé possédant des propriétés spécifiques de tampon est choisi parmi les acides succinique, citrique, 3,3 diméthylglutarique, N- (2-acétamido) imino-diacétique, phosphorique, N, N- bis (2- hydroxyéthyl)-2-amino éthane sulfonique encore noté BES, 3- (N-bis (hydroxyméthyl) méthylamino)-2 hydroxypropane sulfonique encore noté DIPSO, 3- (N- (trishydroxyméthyl) méthylamino)-2 hydroxypropane sulfonique encore noté TAPSO et N tris (hydroxyméthyl) méthyl glycine, ainsi que parmi leurs sels correspondants. 15-Dispersant tampon pour compositions et bases pour peintures aqueuses et compositions pigmentaires en phase aqueuse analogues aux peintures selon l'une quelconque des revendications 10 à 14 caractérisé en ce que le dispersant hydrosoluble partiellement ou totalement neutralisé est un homopolymère de l'acide acrylique ou méthacrylique. 16-Dispersant tampon pour compositions et bases pour peintures aqueuses et compositions pigmentaires en phase aqueuse analogues aux peintures selon l'une quelconque des revendications 10 à 14 caractérisé en ce que le dispersant hydrosoluble partiellement ou totalement neutralisé est un copolymère de l'acide acrylique ou méthacrylique avec au moins un autre monomère éthylénique insaturé. 17-Dispersant tampon pour compositions et bases pour peintures aqueuses et compositions pigmentaires en phase aqueuse analogues aux peintures selon la revendication 16 caractérisé en ce que le monomère éthylénique insaturé est choisi parmi l'acide itaconique, l'acide crotonique, l'acide fumarique, l'anhydride maléique et/ou l'acide 2-acrylamido-2-méthyl-l-propane sulfonique sous forme acide ou partiellement neutralisée, l'acide allylsulfonique, l'acide méthallylsulfonique, l'acide allyloxybenzène sulfonique, l'acide méthallyloxybenzène sulfonique, l'acide 2hydroxy-3- (2-propényloxy) propane sulfonique, l'acide 2-méthyl-2-propène-1- sulfonique, l'acide éthylène sulfonique, l'acide propène sulfonique, l'acide 2-méthyl sulfonique, l'acide styrène sulfonique et/ou ses sels, l'acide vinyl sulfonique, le méthallylsulfonate de sodium, l'acrylate ou méthacrylate de sulfopropyle, le sulfométhylacrylamide, le sulfométhylméthacrylamide ou encore parmi l'acrylamide, le méthylacrylamide, les esters des acides acrylique ou méthacrylique tels que l'acrylate d'éthyle, l'acrylate de butyle, le méthacrylate de méthyle, le phosphate d'acrylate ou méthacrylate d'éthylène ou propylène glycol ou bien encore parmi la vinylpyrrolidone, le vinylcaprolactame, l'isobutylène, le diisobutylène, l'acétate de vinyle, le styrène, l'alphaméthylstyrène, le vinylméthyléther, les allyliques tels que l'allylamine et ses dérivés. 18-Dispersant tampon pour compositions et bases pour peintures aqueuses et compositions pigmentaires en phase aqueuse analogues aux peintures selon l'une quelconque des revendications 15 à 17 caractérisé en ce que le dispersant hydrosoluble partiellement ou totalement neutralisé est un mélange d'un homopolymère de l'acide acrylique ou méthacrylique avec un copolymère de l'acide acrylique ou méthacrylique avec au moins un autre monomère éthylénique insaturé selon la revendication 17. 19-Dispersant tampon pour compositions et bases pour peintures aqueuses et compositions pigmentaires en phase aqueuse analogues aux peintures selon l'une quelconque des revendications 10 à 18 caractérisé en ce que le contre-ion du dispersant homopolymère ou copolymère est choisi parmi le sodium, le potassium, l'ammonium ou une amine, le magnésium ou le calcium et préférentiellement choisi parmi le sodium, le potassium ou l'ammonium. 20-Composition et base pour peintures aqueuses et composition pigmentaire en phase aqueuse analogue aux peintures caractérisée en ce qu'elle contient le dispersant tampon selon l'une quelconque des revendications 10 à 19. 21-Composition et base pour peintures aqueuses et composition pigmentaire en phase aqueuse analogue aux peintures selon la revendication 20 caractérisée en ce qu'elle contient 0,05 % à 2 % en poids sec, et plus particulièrement 0,10 % à 0,15 % en poids sec du dispersant tampon selon l'une quelconque des revendications 10 à 19.